(57)【要約】  本発明は、デンプンおよびナノセルロースを含む接着剤に関する。接着剤は、接着剤の全重量に基づいて、０．１重量％〜１２．０重量％のナノセルロース濃度および０．１重量％〜１２．０重量％のデンプン濃度を有する。接着剤は、ナノセルロースとデンプンとを所定の比率で組み合わせることによって製造され、接合される紙製品の表面に塗布される。また、本発明は、接着剤を用いて接合されたパルプ製品の少なくとも２つの層を有する複数層パルプ製品に関し、ここで、接着剤は、複数層パルプ製品の全体重量に基づいて、０．１重量％〜１２．０重量％のナノセルロース濃度および０．１重量％〜１２．０重量％のデンプン濃度を有する。【選択図】図１
2021525840.tif 000002
【特許請求の範囲】
【請求項１】
ナノセルロースおよびデンプンを含む接着剤であって、
前記接着剤の総重量に基づいて、０．１重量％から１２．０重量％のナノセルロース濃度および０．１重量％から１２．０重量％のデンプン濃度を有する
接着剤。
【請求項２】
請求項１に記載の接着剤であって、
前記ナノセルロース濃度が０．３重量％から３．０重量％である
接着剤。
【請求項３】
請求項１に記載の接着剤であって、
前記ナノセルロース濃度が０．５重量％から２．０重量％である
接着剤。
【請求項４】
請求項１に記載の接着剤であって、
前記ナノセルロース濃度が２．０重量％未満である
接着剤。
【請求項５】
請求項１に記載の接着剤であって、
前記デンプン濃度が０．３重量％から３．０重量％である
接着剤。
【請求項６】
請求項１に記載の接着剤であって、
前記デンプン濃度が０．５重量％から２．０重量％である
接着剤。
【請求項７】
請求項１に記載の接着剤であって、
前記デンプン濃度が２．０重量％未満である
接着剤。
【請求項８】
請求項１に記載の接着剤であって、
前記ナノセルロース濃度が０．３重量％から３．０重量％であり、前記デンプン濃度が０．３重量％から３．０重量％である
接着剤。
【請求項９】
請求項１に記載の接着剤であって、
前記ナノセルロース濃度が０．５重量％から２．０重量％であり、前記デンプン濃度が０．５重量％から２．０重量％である
接着剤。
【請求項１０】
請求項１に記載の接着剤であって、
前記ナノセルロース濃度が２．０重量％未満であり、前記デンプン濃度が２．０重量％未満である
接着剤。
【請求項１１】
請求項１から１０のいずれかに記載の接着剤であって、
前記ナノセルロースがセルロースナノフィブリルである
接着剤。
【請求項１２】
請求項１１に記載の接着剤であって、
前記セルロースナノフィブリルは、１００ナノメートルから１００，０００ナノメートルの長さを有する
接着剤。
【請求項１３】
請求項１２に記載の接着剤であって、
前記ナノセルロースがバイオマス資源に由来する
接着剤。
【請求項１４】
請求項１３に記載の接着剤であって、
前記バイオマス資源が、オイルパームの空果房、農産物、針葉樹、広葉樹、またはそれらの組み合わせである
接着剤。
【請求項１５】
請求項１から１４のいずれか１項に記載の接着剤であって、
前記ナノセルロースが漂白されている
接着剤。
【請求項１６】
請求項１から１４のいずれか１項に記載の接着剤であって、
前記ナノセルロースが漂白されていない
接着剤。
【請求項１７】
請求項１から１６のいずれか１項に記載の接着剤であって、
前記デンプンが、タピオカデンプンなどの天然デンプン、カチオン性デンプンもしくは両性デンプンなどの加工デンプン、またはそれらの組み合わせである
接着剤。
【請求項１８】
請求項１から１７のいずれか１項に記載の接着剤であって、
前記接着剤がパルプ製品中に存在する
接着剤。
【請求項１９】
請求項１８に記載の接着剤であって、
接着剤が複数層パルプ製品中に存在する
接着剤。
【請求項２０】
接着剤を使用して接合されたパルプ製品の少なくとも２つの層を有する複数層パルプ製品であって、
前記接着剤は、前記接着剤の総重量に基づいて、０．１重量％から１２．０重量％のナノセルロース濃度、および、０．１重量％から１２．０重量％のデンプン濃度を有する
複数層パルプ製品。
【請求項２１】
請求項２０に記載の複数層パルプ製品であって、
前記ナノセルロース濃度が０．３重量％から３．０重量％である
複数層パルプ製品。
【請求項２２】
請求項２０に記載の複数層パルプ製品であって、
前記ナノセルロース濃度が０．５重量％から２．０重量％である
複数層パルプ製品。
【請求項２３】
請求項２０に記載の複数層パルプ製品であって、
前記ナノセルロース濃度が２．０重量％未満である
複数層パルプ製品。
【請求項２４】
請求項２０に記載の複数層パルプ製品であって、
前記デンプン濃度が０．３重量％から３．０重量％である
複数層パルプ製品。
【請求項２５】
請求項２０に記載の複数層パルプ製品であって、
前記デンプン濃度が０．５重量％から２．０重量％である
複数層パルプ製品。
【請求項２６】
請求項２０に記載の複数層パルプ製品であって、
前記デンプン濃度が２．０重量％未満である
複数層パルプ製品。
【請求項２７】
請求項２０に記載の複数層パルプ製品であって、
前記ナノセルロース濃度が０．３重量％から３．０重量％であり、前記デンプン濃度が０．３重量％から３．０重量％である
複数層パルプ製品。
【請求項２８】
請求項２０に記載の複数層パルプ製品であって、
前記ナノセルロース濃度が０．５重量％から２．０重量％であり、前記デンプン濃度が０．５重量％から２．０重量％である
複数層パルプ製品。
【請求項２９】
請求項２０に記載の複数層パルプ製品であって、
前記ナノセルロース濃度が２．０重量％未満であり、前記デンプン濃度が２．０重量％未満である
複数層パルプ製品。
【請求項３０】
請求項２０から２９のいずれか１項に記載の複数層パルプ製品であって、
前記ナノセルロースがセルロースナノフィブリルである
複数層パルプ製品。
【請求項３１】
請求項３０に記載の複数層パルプ製品であって、
前記セルロースナノフィブリルが１００ナノメートルから１００，０００ナノメートルの長さを有する
複数層パルプ製品。
【請求項３２】
請求項３１に記載の複数層パルプ製品であって、
前記ナノセルロースがバイオマス資源に由来する
複数層パルプ製品。
【請求項３３】
請求項３２に記載の複数層パルプ製品であって、
前記バイオマス資源が、オイルパームの空果房、農作物、針葉樹、広葉樹、またはそれらの組み合わせである
複数層パルプ製品。
【請求項３４】
請求項２０から３３のいずれか１項に記載の複数層パルプ製品であって、
前記ナノセルロースが漂白されている
複数層パルプ製品。
【請求項３５】
請求項２０から３３のいずれか１項に記載の複数層パルプ製品であって、
前記ナノセルロースが漂白されていない
複数層パルプ製品。
【請求項３６】
請求項２０から３５のいずれか１項に記載の複数層パルプ製品であって、
前記デンプンが、タピオカデンプンなどの天然デンプン、もしくは、カチオン性デンプン、両性デンプンまたはそれらの組み合わせなどの加工デンプンである
複数層パルプ製品。
【請求項３７】
請求項２０から３６のいずれか１項に記載の複数層パルプ製品であって、
コア、チューブ、パネル、もしくは、他の構造またはそれらの製品の形態である
複数層パルプ製品。
【請求項３８】
a．セルロースパルプ材料と、
b．ナノセルロースと、
c．デンプンと
からなる複数層パルプ製品であって、
前記複数層パルプ製品の総重量に基づいて、前記ナノセルロース濃度は、０．１重量％から１２．０重量％であり、前記デンプン濃度は、０．１重量％から１２．０重量％である
複数層パルプ製品。
【請求項３９】
請求項３８に記載の複数層パルプ製品であって、
前記ナノセルロース濃度が０．３重量％から３．０重量％である
複数層パルプ製品。
【請求項４０】
請求項３８に記載の複数層パルプ製品であって、
前記ナノセルロース濃度が０．５重量％から２．０重量％である
複数層パルプ製品。
【請求項４１】
請求項３８に記載の複数層パルプ製品であって、
前記ナノセルロース濃度が２．０重量％未満である
複数層パルプ製品。
【請求項４２】
請求項３８に記載の複数層パルプ製品であって、
前記デンプン濃度が０．３重量％から３．０重量％である
複数層パルプ製品。
【請求項４３】
請求項３８に記載の複数層パルプ製品であって、
前記デンプン濃度が０．５重量％から２．０重量％である
複数層パルプ製品。
【請求項４４】
請求項３８に記載の複数層パルプ製品であって、
前記デンプン濃度が２．０重量％未満である
複数層パルプ製品。
【請求項４５】
請求項３８に記載の複数層パルプ製品であって、
前記ナノセルロース濃度が０．３重量％から３．０重量％であり、前記デンプン濃度が０．３重量％から３．０重量％である
複数層パルプ製品。
【請求項４６】
請求項３８に記載の複数層パルプ製品であって、
前記ナノセルロース濃度が０．５重量％から２．０重量％であり、前記デンプン濃度が０．５重量％から２．０重量％である
複数層パルプ製品。
【請求項４７】
請求項３８に記載の複数層パルプ製品であって、
前記ナノセルロース濃度が２．０重量％未満であり、前記デンプン濃度が２．０重量％未満である
複数層パルプ製品。
【請求項４８】
請求項３８から４７のいずれか１項に記載の複数層パルプ製品であって、
前記ナノセルロースがセルロースナノフィブリルである
複数層パルプ製品。
【請求項４９】
請求項４８に記載の複数層パルプ製品であって、
前記セルロースナノフィブリスが１００ナノメートルから１０，０００ナノメートルである
複数層パルプ製品。
【請求項５０】
請求項４９に記載の複数層パルプ製品であって、
前記ナノセルロースがバイオマス資源に由来する
複数層パルプ製品。
【請求項５１】
請求項５０に記載の複数層パルプ製品であって、
前記バイオマス資源が、オイルパームの空果房、農作物、針葉樹、広葉樹、またはそれらの組み合わせである
複数層パルプ製品。
【請求項５２】
請求項３８から５１のいずれか１項に記載の複数層パルプ製品であって、
前記ナノセルロースが漂白されている
複数層パルプ製品。
【請求項５３】
請求項３８から５１のいずれか１項に記載の複数層パルプ製品であって、
前記ナノセルロースが漂白されていない
複数層パルプ製品。
【請求項５４】
請求項３８から５３のいずれか１項に記載の複数層パルプ製品であって、
前記デンプンがタピオカデンプンなどの天然デンプン、カチオン性デンプンもしくは両性デンプンなどの加工デンプン、またはそれらの組み合わせである
複数層パルプ製品。
【請求項５５】
請求項３８から５４のいずれか１項に記載の複数層パルプ製品であって、
２つの単層パルプ材料が、機械的、接着剤して、またはそれらの組み合わせで互いに接合されている
複数層パルプ製品。
【請求項５６】
請求項３８から５５のいずれか１項に記載の複数層パルプ製品であって、
前記複数層パルプ製品が、コア、チューブ、パネル、もしくは他の構造的表面、またはそれらの製品の形態である
複数層パルプ製品。
【請求項５７】
接着剤を含む複数層パルプ製品を製造するための方法であって、
a．原料パルプ、ナノセルロース、デンプンを組み合わせて単層パルプ製品を製造するステップと、
b．ナノセルロースとデンプンを組み合わせて前記接着剤を製造するステップと、
c．前記単層パルプ製品の間に前記接着剤を介在させるステップと、
d．これらの間に介在させた前記接着剤を含む前記単層パルプ製品を接合するステップと
を含み、
前記複数層パルプ製品の総重量に基づいて、前記ナノセルロース濃度は、０．１重量％から１２．０重量％であり、前記デンプン濃度は、０．１重量％から１２．０重量％であり、
前記接着剤の総重量に基づいて、前記ナノセルロース濃度は、０．１重量％から１２．０重量％であり、前記デンプン濃度は、０．１重量％から１２．０重量％である
方法。
【請求項５８】
請求項５７に記載の方法であって、
前記ナノセルロース濃度が０．３重量％から３．０重量％である
方法。
【請求項５９】
請求項５７に記載の方法であって、
前記ナノセルロース濃度が０．５重量％から２．０重量％である
方法。
【請求項６０】
請求項５７に記載の方法であって、
前記ナノセルロース濃度が２．０重量％未満である
方法。
【請求項６１】
請求項５７に記載の方法であって、
前記デンプン濃度が０．３重量％から３．０重量％である
方法。
【請求項６２】
請求項５７に記載の方法であって、
前記デンプン濃度が０．５重量％から２．０重量％である
方法。
【請求項６３】
請求項５７に記載の方法であって、
前記デンプン濃度が２．０重量％未満である
方法。
【請求項６４】
請求項５７に記載の方法であって、
前記ナノセルロース濃度が０．３重量％から３．０重量％であり、前記デンプン濃度が０．３重量％から３．０重量％である
方法。
【請求項６５】
請求項５７に記載の方法であって、
前記ナノセルロース濃度が０．５重量％から２．０重量％であり、前記デンプン濃度が０．５重量％から２．０重量％である
方法。
【請求項６６】
請求項５７に記載の方法であって、
前記ナノセルロース濃度が２．０重量％未満であり、前記デンプン濃度が２．０重量％未満である
方法。
【請求項６７】
請求項５７から６６のいずれか１項に記載の方法であって、
前記ナノセルロースがセルロースナノフィブリルである
方法。
【請求項６８】
請求項６７に記載の方法であって
前記セルロースナノフィブリルが１００ナノメートルから１０００００ナノメートルである
方法。
【請求項６９】
請求項６８に記載の方法であって
前記ナノセルロースがバイオマス資源から生成される
方法。
【請求項７０】
請求項６９に記載の方法であって
前記バイオマス資源が、オイルパームの空果房、農産物、針葉樹、広葉樹、またはそれらの組み合わせである
方法。
【請求項７１】
請求項５７から６９のいずれか１項に記載の方法であって、
前記ナノセルロースが漂白される
方法。
【請求項７２】
請求項５７から６９のいずれか１項に記載の方法であって、
前記ナノセルロースが漂白されていない
方法。
【請求項７３】
請求項５７から７２のいずれか１項に記載の方法であって、
前記デンプンがタピオカデンプン、カチオン性デンプン、両性デンプン、またはそれらの組み合わせである
方法。
【請求項７４】
請求項５７から７３のいずれか１項に記載の方法であって、
前記原料パルプ、前記ナノセルロース、および前記デンプンを混合物に組み合わせるさらなるステップを含む
方法。
【請求項７５】
請求項５７から７４のいずれか１項に記載の方法であって、
前記ナノセルロースと前記デンプンを混合物(blend)に組み合わせるさらなるステップを含む
方法。
【請求項７６】
請求項７５に記載の方法であって、
前記原料パルプと、前記ナノセルロースおよび前記デンプンの混合物(blend)とを、混合物に組み合わせるさらなるステップを含む
方法。
【請求項７７】
請求項５７から７４のいずれか１項に記載の方法であって、
前記混合物を前記単層パルプ製品に変えるさらなるステップを含む
方法。
【請求項７８】
請求項５７から７７のいずれか１項に記載の方法であって、
少なくとも２つの単層パルプ製品を互いに接合するさらなるステップを含む
方法。
【請求項７９】
請求項５７から７９のいずれか１項に記載の方法であって、
前記複数層パルプ製品が、コア、チューブ、パネル、もしくは他の構造的表面またはそれらの製品の形態である
方法。
【請求項８０】
接着剤を使用して互いに接合されたパルプ製品の、少なくとも２つの単層を有する複数層パルプ製品であって、
前記複数層パルプ製品の総重量に基づいて、単層パルプ製品は、０．１重量％から１２．０重量％のナノセルロース濃度および０．１重量％から１２．０重量％のデンプン濃度を有し、
前記接着剤の総重量に基づいて、前記接着剤は、０．１重量％から１２．０重量％のナノセルロース濃度および０．１重量％から１２．０重量％のデンプン濃度を有する
複数層パルプ製品。
【請求項８１】
請求項８０に記載の複数層パルプ製品であって、
前記ナノセルロース濃度が０．３重量％から３．０重量％である
複数層パルプ製品。
【請求項８２】
請求項８０に記載の複数層パルプ製品であって、
前記ナノセルロース濃度が０．５重量％から２．０重量％である
複数層パルプ製品。
【請求項８３】
請求項８０に記載の複数層パルプ製品であって、
前記ナノセルロース濃度が２．０重量％未満である
複数層パルプ製品。
【請求項８４】
請求項８０に記載の複数層パルプ製品であって、
前記デンプン濃度が０．３重量％から３．０重量％である
複数層パルプ製品。
【請求項８５】
請求項８０に記載の複数層パルプ製品であって、
前記デンプン濃度が０．５重量％から２．０重量％である
複数層パルプ製品。
【請求項８６】
請求項８０に記載の複数層パルプ製品であって、
前記デンプン濃度が２．０重量％未満である
複数層パルプ製品。
【請求項８７】
請求項８０に記載の複数層パルプ製品であって、
前記ナノセルロース濃度が０．３重量％から３．０重量％であり、前記デンプン濃度が０．３重量％から３．０重量％である
複数層パルプ製品。
【請求項８８】
請求項８０に記載の複数層パルプ製品であって、
前記ナノセルロース濃度が０．６重量％から２．０重量％であり、前記デンプン濃度が０．５重量％から２．０重量％である
複数層パルプ製品。
【請求項８９】
請求項８０に記載の複数層パルプ製品であって、
前記ナノセルロース濃度が２．０重量％未満であり、前記デンプン濃度が２．０重量％未満である
複数層パルプ製品。
【請求項９０】
請求項８０から８９のいずれか１項に記載の複数層パルプ製品であって、
前記ナノセルロースがセルロースナノフィブリルである
複数層パルプ製品。
【請求項９１】
請求項９０に記載の複数層パルプ製品であって、
前記セルロースナノフィブリルが１００ナノメートルから１０００００ナノメートルである
複数層パルプ製品。
【請求項９２】
請求項９１に記載の複数層パルプ製品であって、
前記ナノセルロースがバイオマス資源に由来する
複数層パルプ製品。
【請求項９３】
請求項９２に記載の複数層パルプ製品であって、
前記バイオマス資源が、オイルパームの空果房、農産物、針葉樹、広葉樹、またはそれらの組み合わせである
複数層パルプ製品。
【請求項９４】
請求項８０から９３のいずれか１項に記載の複数層パルプ製品であって、
前記ナノセルロースが漂白されている
複数層パルプ製品。
【請求項９５】
請求項８０から９３のいずれか１項に記載の複数層パルプ製品であって、
前記ナノセルロースが漂白されていない
複数層パルプ製品。
【請求項９６】
請求項８０から９５のいずれか１項に記載の複数層パルプ製品であって、
前記デンプンがタピオカデンプンなどの天然デンプン、カチオン性デンプン、両性デンプンなどの加工デンプン、またはそれらの組み合わせである
複数層パルプ製品。
【請求項９７】
請求項８０から８９のいずれか１項に記載の複数層パルプ製品であって、
コア、チューブ、パネル、もしくは、他の構造表面またはそれらの製品の形態である
複数層パルプ製品。
【発明の詳細な説明】
【技術分野】
【０００１】
本発明は、バイオマス資源から得られるデンプンおよびナノセルロースを含有する、接着剤および複数層（マルチプライ）パルプ製品に関する。
【背景技術】
【０００２】
セルロース系ナノ材料の多くの使用または適用のうちの１つは、各種紙製品の強度および品質を増強または改善するためのナノセルロースの使用である。ナノセルロースは、パルプおよびその生成物の特性を改善するために、製造中に従来のパルプ組成物に導入され得る。
【０００３】
ナノセルロースは、農業廃棄物、天然繊維などの各種バイオマス資源または原料から抽出することができる。ナノセルロースは、化学的および／または機械的プロセスを介してバイオマス繊維のサイズを縮小することによって、これらのバイオマス資源から得られる。紙製品の強度を高めるためのナノセルロースの使用に加えて、デンプンは、同じ目的のために製紙産業において一般に使用される。
【０００４】
製紙産業におけるデンプンは、強度を増加させるためのウェットエンドデンプンに限定されるものではなく、いくつかの利用のなかでも特に、プライ（層）結合強度を増加させるための接着剤として、中芯紙とライナーボードとの間の接着剤として、構造強度および剛性を増加させるための表面コーティングとして適用される。
【０００５】
デンプンは、複数層シートに含まれる繊維層間の接着または層結合を改善するために使用される。多くの板紙のグレードは、ティッシュペーパー及び他の紙のグレードと同様に複数層である。例えば、板紙では複数層プロセスがより高い坪量グレードを製造するという利点を提供し、外側層はシート表面の要件を最も良く満たす完成紙料で製造することができ、一方、シートの内側部分は他の必要性を満たす完成紙料で製造することができる。
【０００６】
複数層シートは、それぞれの層の各々が互いに離脱するように、容易に層間剥離する傾向がある。各々のシート間の結合の強度であるプライ結合は、板紙の品質を決定するのに不可欠であり、天然の生のデンプンスラリーは、通常、少なくとも２枚のシート間にそれを噴霧または塗布することによって、板紙のプライ結合の強度を改善するために使用される。
板紙が乾燥している間に生のデンプンがゼラチン化されるとき、プライ（層）は共に結合し、ティッシュおよび板紙のようなパルプベースの製品のための、より高いプライ接着強度は、ミルがより高品質の市場に入ることを可能にし得る。しかしながら、再生繊維の使用が増加することにつれて、プライ結合の強度は改善されなければならず、デンプンの使用は十分ではないかもしれない。従って、特に再生繊維の使用を増加させて、プライ結合の品質を改善する新しい方法が必要とされている。
【発明の概要】
【課題を解決するための手段】
【０００７】
いくつかの変形では本発明は、デンプンとセルロースを含む接着剤に関する。上記接着剤は、上記接着剤の総重量に基づいて、０．１重量％から１２．０重量％の間のナノセルロース濃度および０．１重量％から１２．０重量％の間のデンプン濃度を有してもよい。
【０００８】
一実施形態において、上記接着剤は、上記接着剤の総重量に基づいて、０．３重量％から３．０重量％の間のナノセルロース濃度と、０．３重量％から３．０重量％の間のデンプン濃度を有する。
【０００９】
一実施形態において、上記接着剤は、上記接着剤の総重量に基づいて、０．５重量％から２．０重量％の間のナノセルロース濃度と、０．５重量％から２．０重量％の間のデンプン濃度を有する。
【００１０】
一実施形態において、上記接着剤は、上記接着剤の総重量に基づいて、２．０重量％未満のナノセルロース濃度と、２．０重量％未満のデンプン濃度を有する。
【００１１】
一実施形態において、上記接着剤の上記ナノセルロースは、オイルパームの空果房、農産物、針葉樹、広葉樹、またはそれらの組み合わせのバイオマス資源から得られる。
【００１２】
一実施形態において、上記接着剤組成物の上記デンプンは、トウモロコシ、タピオカ、ワキシーコーン（waxy maize）、コムギおよびジャガイモを含むなんらかの自然源からの天然デンプン、もしくは両性デンプン、カチオン性デンプンを含む加工デンプン、又はこれらの組み合わせである。
【００１３】
一実施形態では、上記接着剤の上記ナノセルロースは、１００ナノメートルから１００，０００ナノメートルの長さを有するセルロースナノフィブリルである。
【００１４】
一実施形態では、上記接着剤は、紙製品に用いられ、特に接着目的用の複数層パルプ製品において用いられる。
【００１５】
いくつかの変形では本発明は、接着剤を使用して接合されたパルプ製品の少なくとも２つの層を有する複数層パルプ製品に関する。ここで、上記接着剤は、上記複数層パルプ製品の総重量に基づいて、０．１重量％から１２．０重量％の間のナノセルロース濃度、および０．１重量％から１２．０重量％の間のデンプン濃度を有してもよい。
【００１６】
一実施形態において、上記複数層パルプ製品の上記接着剤は、上記複数層パルプ製品の総重量に基づいて、０．３重量％から３．０重量％の間のナノセルロース濃度と、０．３重量％から３．０重量％の間のデンプン濃度を有する。
【００１７】
一実施形態において、上記複数層パルプ製品の上記接着剤は、上記複数層パルプ製品の総重量に基づいて、０．５重量％から２．０重量％の間のナノセルロース濃度と、０．５重量％から２．０重量％の間のデンプン濃度を有する。
【００１８】
一実施形態において、上記複数層パルプ製品の上記接着剤は、上記複数層パルプ製品の総重量に基づいて、２．０重量％未満のナノセルロース濃度と、２．０重量％未満のデンプン濃度を有する。
【００１９】
一実施形態では、上記複数層パルプ製品の上記接着剤の上記ナノセルロースは、１００ナノメートルから１００，０００ナノメートルの長さを有するセルロースナノフィブリルである。
【００２０】
一実施形態において、上記複数層パルプ製品の上記接着剤の上記ナノセルロースは、オイルパームの空果房、農産物、針葉樹、広葉樹、またはそれらの組み合わせのバイオマス資源から得られる。
【００２１】
一実施形態において、上記複数層パルプ製品の上記接着剤の上記デンプンは、トウモロコシ、タピオカ、ワキシーコーン（waxy maize）、コムギおよびジャガイモを含むなんらかの自然源からの天然デンプン、もしくは両性デンプン、カチオン性デンプンを含む加工デンプン、又はこれらの組み合わせである。
【００２２】
一実施形態では、上記接着剤をもつ上記複数層パルプ製品は、コア、チューブ、パネル、もしくは、他の構造またはそれらの製品の形態である
【００２３】
本発明はまた、原料パルプ、ナノセルロース、デンプンを含む複数層パルプ製品に関する。ここで、上記複数層パルプ製品の総重量に基づいて、上記ナノセルロース濃度は、０．１重量％から１２．０重量％であり、上記デンプン濃度は、０．１重量％から１２．０重量％である。
【００２４】
一実施形態において、上記複数層パルプ製品は、上記接着剤の総重量に基づいて、０．３重量％から３．０重量％の間のナノセルロース濃度と、０．３重量％から３．０重量％の間のデンプン濃度を有する。
【００２５】
一実施形態において、上記複数層パルプ製品は、上記接着剤の総重量に基づいて、０．５重量％から２．０重量％の間のナノセルロース濃度と、０．５重量％から２．０重量％の間のデンプン濃度を有する。
【００２６】
一実施形態において、上記複数層パルプ製品は、上記接着剤の総重量に基づいて、２．０重量％未満のナノセルロース濃度と、２．０重量％未満のデンプン濃度を有する。
【００２７】
一実施形態において、上記複数層パルプ製品の上記ナノセルロースは、オイルパームの空果房、農産物、針葉樹、広葉樹、またはそれらの組み合わせのバイオマス資源から得られる。
【００２８】
一実施形態において、上記複数層パルプ製品の上記デンプンは、トウモロコシ、タピオカ、ワキシーコーン（waxy maize）、コムギおよびジャガイモを含むなんらかの自然源からの天然デンプン、もしくは両性デンプン、カチオン性デンプンを含む加工デンプン、又はこれらの組み合わせである。
【００２９】
一実施形態では、上記複数層パルプ製品の上記ナノセルロースは、１００ナノメートルから１００，０００ナノメートルの長さを有するセルロースナノフィブリルである。
【００３０】
一実施形態では、上記複数層パルプ製品は、機械的、接着して、またはそれらの組み合わせで互いに接合されている２つの単層パルプ製品を有する。
【００３１】
一実施形態では、上記複数層パルプ製品は、コア、チューブ、パネル、もしくは、他の構造またはそれらの製品の形態である。
【００３２】
本発明はまた、接着剤を有する複数層パルプ製品の製造方法に関する。ここで、上記方法は、原料パルプ、ナノセルロース、デンプンを組み合わせて単層パルプ製品を製造するステップと、ナノセルロースとデンプンを組み合わせて上記接着剤を製造するステップと、上記単層パルプ製品の間に上記接着剤を介在させるステップと、これらの間に介在させた上記接着剤を含む上記単層パルプ製品を接合するステップとを含む。上記複数層パルプ製品の総重量に基づいて、上記ナノセルロース濃度は、０．１重量％から１２．０重量％であり、上記デンプン濃度は、０．１重量％から１２．０重量％である。上記接着剤の総重量に基づいて、上記ナノセルロース濃度は、０．１重量％から１２．０重量％であり、上記デンプン濃度は、０．１重量％から１２．０重量％である。
【００３３】
一実施形態において、上記複数層パルプ製品は、上記複数層パルプ製品の総重量に基づいて、０．３重量％から３．０重量％の間のナノセルロース濃度と、０．３重量％から３．０重量％の間のデンプン濃度を有する。
【００３４】
一実施形態において、上記複数層パルプ製品は、上記複数層パルプ製品の総重量に基づいて、０．５重量％から２．０重量％の間のナノセルロース濃度と、０．５重量％から２．０重量％の間のデンプン濃度を有する。
【００３５】
一実施形態において、上記複数層パルプ製品は、上記複数層パルプ製品の総重量に基づいて、２．０重量％未満のナノセルロース濃度と、２．０重量％未満のデンプン濃度を有する。
【００３６】
一実施形態において、上記複数層パルプ製品の上記ナノセルロースは、オイルパームの空果房、農産物、針葉樹、広葉樹、またはそれらの組み合わせのバイオマス資源から得られる。
【００３７】
一実施形態において、上記複数層パルプ製品の上記デンプンは、トウモロコシ、タピオカ、ワキシーコーン（waxy maize）、コムギおよびジャガイモを含むなんらかの自然源からの天然デンプン、もしくは両性デンプン、カチオン性デンプンを含む加工デンプン、又はこれらの組み合わせである。
【００３８】
一実施形態では、上記複数層パルプ製品の上記ナノセルロースは、１００ナノメートルから１００，０００ナノメートルの長さを有するセルロースナノフィブリルである。
【００３９】
一実施形態では、上記方法は、上記原料パルプ、上記ナノセルロース、および上記デンプンを混合物に組み合わせ、続いて上記混合物を上記単層パルプ製品に変えるさらなるステップを含む。
【００４０】
一実施形態では、上記方法は、上記ナノセルロースと上記デンプンを混合物（blend）に組み合わせるさらなるステップを含む。上記ナノセルロースおよび上記デンプンの混合物（blend）は、上記原料パルプと、混合物に組み合わせ、次いで該混合物を複数層パルプ製品に変える。
【００４１】
一実施形態では、上記複数層パルプ製品は、少なくとも２つの単層パルプ製品を互いに接合することによって、得られる。
【００４２】
一実施形態では、上記複数層パルプ製品は、コア、チューブ、パネル、もしくは、他の構造またはそれらの製品の形態である
【００４３】
本発明はまた、接着剤を使って互いに接合する少なくとも２つの単層のパルプ製品を持つ複数層パルプ製品に関する。ここで、上記単層パルプ製品は、上記複数層パルプ製品の総重量に基づいて、０．１重量％から１２．０重量％の間のナノセルロース濃度および０．１重量％から１２．０重量％の間のデンプン濃度を有する。上記接着剤は、上記複数層パルプ製品の総重量に基づいて、０．１重量％から１２．０重量％の間のナノセルロース濃度および０．１重量％から１２．０重量％の間のデンプン濃度を有する。
【００４４】
一実施形態において、上記複数層パルプ製品および上記接着剤は、上記接着剤の総重量に基づいて、０．３重量％から３．０重量％の間のナノセルロース濃度と、０．３重量％から３．０重量％の間のデンプン濃度を有する。
【００４５】
一実施形態において、上記複数層パルプ製品および上記接着剤は、上記接着剤の総重量に基づいて、０．５重量％から２．０重量％の間のナノセルロース濃度と、０．５重量％から２．０重量％の間のデンプン濃度を有する。
【００４６】
一実施形態において、上記複数層パルプ製品および上記接着剤は、上記接着剤の総重量に基づいて、２．０重量％未満のナノセルロース濃度と、２．０重量％未満のデンプン濃度を有する。
【００４７】
一実施形態において、上記複数層パルプ製品および上記接着剤の上記ナノセルロースは、オイルパームの空果房、農産物、針葉樹、広葉樹、またはそれらの組み合わせのバイオマス資源から得られる。
【００４８】
一実施形態において、上記複数層パルプ製品および上記接着剤の上記デンプンは、トウモロコシ、タピオカ、ワキシーコーン（waxy maize）、コムギおよびジャガイモを含むなんらかの自然源からの天然デンプン、もしくは両性デンプン、カチオン性デンプンを含む加工デンプン、又はこれらの組み合わせである
【００４９】
一実施形態では、上記複数層パルプ製品および上記接着剤の上記ナノセルロースは、１００ナノメートルから１００，０００ナノメートルの長さを有するセルロースナノフィブリルである。
【００５０】
一実施形態では、上記接着剤を有する上記複数層パルプ製品は、コア、チューブ、パネル、もしくは、他の構造またはそれらの製品の形態である
【図面の簡単な説明】
【００５１】
【図１】本発明の接着剤と従来の接着剤を、Ｚ方向への張力(ＺＤＴ)において比較したグラフである。
【図２】本発明の接着剤と従来の接着剤を、リングクラッシュにおいて比較したグラフである。
【発明を実施するための形態】
【００５２】
一実施形態では、本発明は、デンプンおよびナノセルロース（例えば、ナノフィブリル）を含む接着剤に関する。この接着剤は、接着剤組成物の総重量に基づいて、０．１重量％から１２．０重量％の間のナノセルロース濃度、および、０．１重量％から１２．０重量％の間のデンプン濃度を有する。デンプンの使用は製紙業界で知られているが、本発明における複数層接着剤としての好ましい比率またはパーセンテージでのナノセルロースとデンプンの組み合わせは、従来の方法とは異なる。なぜならば、デンプン単独よりも高いプライ（層）結合強度が実現可能であり、または、ナノセルロースとデンプンの組み合わせにより、目標のプライ結合強度を実現するために必要な接着剤の量を大幅に減らすことができるからである。
【００５３】
一実施形態では本発明は、接着剤を使用して互いに接合された、少なくとも２つの単層パルプ中間層を有する複数層パルプ製品に関する。ここで、接着剤は、複数層パルプ製品の全体重量に基づいて、０．１重量％〜１２．０重量％のナノセルロース濃度および０．１重量％〜１２．０重量％のデンプン濃度を有する。接着剤中の規定の比率またはパーセンテージでナノセルロースおよびデンプンを使用すると、紙製品の複数のプライ（層）を接合するために使用した場合に、プライ（層）結合の強度が増強され、改善される。
【００５４】
一実施形態において、本発明は複数層パルプ製品の製造方法に関するものであり、この方法は、原料パルプを提供するステップと、ナノセルロースを提供するステップと、デンプンを提供するステップとを含む。ここで、複数層パルプ製品の全体重量に基づいて、ナノセルロース濃度が０．１重量％〜１２．０重量％であり、デンプン濃度が０．１重量％〜１２．０重量％である。この方法は、ナノセルロースおよびデンプンを混合して混合物（a blend）を形成した後、それを原料パルプと混合するステップを含む。次いで、混合物を単層パルプ中間層に変える。あるいは、この方法は、ナノセルロース、デンプンおよび原料パルプを混合物に組み合わせた後、該混合物を単層パルプ中間層に変えるステップを含む。複数層パルプ製品を製造するために、少なくとも２つの単層パルプ中間層が機械的に、接着によって、またはそれらの組み合わせで互いに接合される。
【００５５】
一実施形態では、本発明は、原料パルプ、ナノセルロース、およびデンプンを含む複数層パルプ製品に関するものであり、複数層パルプ製品の総重量およびその製造方法に基づいて、ナノセルロース濃度が０．１重量％〜１２．０重量％であり、デンプン濃度が０．１重量％〜１２．０重量％である。この方法によって製造された単層パルプ中間層および少なくとも２つの単層パルプ中間層は、機械的に、接着して、またはそれらの組み合わせによって互いに接合される。複数層パルプ製品は、板紙またはティッシュシート、コア、チューブ、パネル、もしくは、それらの任意の他の構造表面または製品の形状である。
【００５６】
一実施形態において、本発明は、接着剤を使用して互いに接合された少なくとも２つの単層パルプ中間層を有する複数層パルプ製品に関する。ここで、単層パルプ中間層製品は、複数層パルプ製品の全体重量に基づいて、０．１重量％〜１２．０重量％のナノセルロース濃度および０．１重量％〜１２．０重量％のデンプン濃度を有する。接着剤は、接着剤の全体重量に基づいて、０．１重量％〜１２．０重量％のナノセルロース濃度および０．１重量％〜１２．０重量％のデンプン濃度を有する。
【００５７】
本発明のこれらの実施形態において提供されるナノセルロースは、広葉樹、針葉樹、森林残渣、農産物および残渣、工業廃棄物、消費者廃棄物、またはそれらの任意の他の組み合わせを含むが、これらに限定されない、各種バイオマス資源または原料から抽出されるセルロースナノフィブリルである。一実施形態では、セルロースナノフィブリルは、オイルパームの空果房のようなリグノセルロース系バイオマスに由来する。ナノセルロースは、好ましくは１００ナノメートル〜１００，０００ナノメートル、好ましくは１００ナノメートル〜１０，０００ナノメートルの長さを有するセルロースナノフィブリルである。
【００５８】
ナノセルロースは、酸触媒、溶媒および水の存在下でリグノセルロース系バイオマスを分別する方法を介して得ることができる。この方法は、リグノセルロース系バイオマスを提供し、酸、リグニンおよび水のための溶剤の存在下でリグノセルロース系バイオマスを分別して、セルロースに富む固体と、ヘミセルロースおよびリグニンを含有する液体とを生成するステップを含む。次いで、生成した固体を、機械的精製によって、または酵素加水分解などの他の方法によってさらに処理して、セルロースナノフィブリルを得る。セルロースナノフィブリルは、その後、さらなる処理のために回収される。
【００５９】
機械的精製工程は限定されるものではないが、セルロースに富む固体からセルロースナノフィブリルを得ることを可能にする、精製、研磨、粉砕、超音波処理、もしくは任意の他の手段、または技術などの様々な技術を含むことができる。
【００６０】
サイズ縮小のための酸触媒は、酵素、二酸化硫黄、亜硫酸、硫酸、リグノスルホン酸、もしくは、任意の他の組み合わせ、またはそれらの誘導体を含み得るが、他に限定されない。この方法は、機械的精製工程の前に、または精製工程の一部として、セルロースに富む固体を漂白する工程をさらに含み得る。
本方法は、機械的精製工程の間または後に、ナノセルロースを漂白する工程をさらに含んでもよい。
【００６１】
また、ナノセルロースは、リグノセルロースバイオマス（または原料）を提供し、水蒸気および／または熱水の存在下でリグノセルロースバイオマスを分解して、ヘミセルロースを液相に抽出するステップを含む、水蒸気または熱水抽出法によって得ることもできる。抽出された固体をｐＨ７以下の水で洗浄して、ろ液と洗浄された固体を生成する。この方法は、抽出された固体を水で洗浄する前に、抽出された固体から液相の一部を分離する任意のステップをさらに含んでもよい。
【００６２】
デンプンは、主に天然デンプンと加工デンプンの２つのタイプに分類される。天然デンプンは、タピオカ、トウモロコシ、イネ、コムギおよびジャガイモを含むデンプンを含有する植物に由来する。加工デンプンは、物理的、化学的および酵素的に加工された天然デンプンであり、両性デンプン、カチオン性デンプン、酸化デンプンおよびさらに多くのものとして知られている。本発明では、天然デンプンおよび加工デンプンの両方を使用することができ、使用前に加工される。本発明で使用されるデンプンは、タピオカデンプン、両性デンプン、カチオン性デンプンおよび任意の他の適切なデンプンまたはそれらの組み合わせを含み得る。
【００６３】
例えば、天然デンプンが使用される場合、デンプンは、典型的には固形分２〜３０％で水と混合され、混合スラリーはデンプンが溶解され、均一なゲル化が生成されるまで加熱される。この方法は、デンプン「加熱（cooking）」として工業的に知られている。いくつかの用途では、加熱前に酵素を混合物に添加してゲルの粘度を低下させる。板紙プライ結合接着剤用途のようないくつかの用途では天然デンプンは加熱されないが、顆粒形態で適用され、紙乾燥中にその場で加熱される。
【００６４】
ナノセルロースおよびデンプンが調製され、提供されると、ナノセルロースは、次いで、デンプンと混合されて、ナノセルロースおよびデンプンの混合物（a blend）を得る。ナノセルロースとデンプンの混合物(blend)は、組成物の全重量に基づいて、それぞれ０．１重量％〜１２．０重量％の濃度を有する。この混合物は、手すき紙の表面に接着剤を塗布し、コーティングされた表面を共に接合することによって、単一プライ中間パルプ層の複数層を互いに固定するための接着剤として使用される。次に、接合された手すき紙は、乾燥を含めて、複数層製品にさらに加工される。
【００６５】
ナノセルロースおよび加熱デンプンを原料パルプに添加して、パルプ組成物を製造し、続いて、種々の単一パルプ製品に変えてもよい。あるいは、ナノセルロースが加熱されたデンプンに添加されて、ナノセルロースおよびデンプンの混合物(blend)を生成し、その後、この混合物(blend)を原料パルプに添加する。原料パルプ、ナノセルロースおよびデンプンの混合物を、続いて、中間単層パルプ層に変える。デンプンおよびナノセルロースは非常に類似しているが、互いに親和性を有するものの、混ぜ合わされた場合に化学反応を介して互いに意図的に化学的に結合されていない別個のポリマーである。デンプンおよびナノセルロースは、原料パルプの繊維との架橋を形成するのを助け、パルプ組成物およびその生成物の強度などの機械的特性を増強する。
【００６６】
複数層イパルプ製品は、上記のような接着剤を使用して、互いに接着、機械的またはそれらの組み合わせで結合されるパルプ製品の少なくとも２つの中間層を結合することによって形成することができる。また、複数層パルプ製品は、互いに結合された複数層単層パルプ製品からなってもよい。複数層パルプ製品は、板紙またはティッシュシート、コア、チューブ、パネル、もしくは、任意の他の構造表面またはそれらの製品の形態であってよい。
【００６７】
（複数層パルプ製品の例示的な実施形態）
上記の説明は、当業者が本発明を構成し、使用することを可能にし、本発明のいくつかの実施形態、変化、適応、変形、代替、修正、および使用を説明する。本発明のこれらおよび他の実施形態、特徴、および利点は、添付の図面と併せて以下の本発明の詳細な説明を参照すると、当業者にはより明らかになるであろう。
【００６８】
例示的な実施形態では、本発明の方法は、任意の製紙添加剤を添加する前に、板紙ミルのマシンチェストからの、３．５％の濃度を有する、１キログラム（オーブン乾燥ベース）のコアボードパルプストックを備える。ナノセルロース成分は、熱水抽出および機械的精製を介して空果房から得られる。ウェットエンド強度添加剤として添加するためのデンプン成分は、使用すなわち適用の前に加熱される。カチオン性デンプンを、固形分２．５％で蒸留水と混合して、スラリーを形成する。デンプンおよび蒸留水のスラリーを、１００℃の温度を有する水浴中で、ゆるい蓋を用いて、固形分が溶解し、透明で均一なゲル化が形成されるまで連続的に撹拌して、ナノセルロースおよびデンプンを調製し、提供した後、ナノセルロースを加熱デンプンと混合する。ナノセルロースおよびデンプンの混合物は、０．２５％のナノセルロースおよび０．７５％のカチオン性デンプンで、１．０％の濃度を有する。ナノセルロースおよびデンプンの混合物を最初にコアボードパルプに添加し、撹拌して均質な混合物を得る。次いで、この混合物から、物理試験のために、紙パルプ産業技術協会（ＴＡＰＰＩ）手すき紙形成方法Ｔ ２０５ ｓｐ−０２に従って、８０ｇ／ｍ2の坪量の手すき紙を調製する。
【００６９】
接着剤に関しては、ナノセルロース成分が本明細書に記載の方法または所望のナノセルロースを生じる任意の他の好適な方法を使用して、空果房またはオイルパームから得られる。天然の生の（uncooked）デンプンは、乾燥粉末として提供される。
【００７０】
ナノセルロースおよび生のデンプンを、パドルミキサーを使用して共に混合し、水で希釈して、０．５％のナノセルロースおよび０．５％の生のタピオカデンプンで３重量％の濃度を有するスラリーを得た。いくつかの実施形態では、この混合物は、コアボード紙の層を結合するためのスプレー接着剤として使用される。
【００７１】
２枚の単層手すき紙を調製し、手すき紙の表面を、スプレーミストを用いてナノセルロースおよびデンプンの混合物（blend）の接着剤でコーティングする。２枚の単層手すき紙を、コーティングされた表面で接合し、プレスし、実験室用紙乾燥機中に１００℃で乾燥させ、物理的試験用に紙パルプ産業技術協会（ＴＡＰＰＩ）手すき紙形成方法Ｔ ２０５に従って調整した。
【００７２】
図１および２を参照すると、２層の手すき紙を形成するための、２つの湿式パルプ層の間に、０．５％のナノセルロースおよび０．５％の生の天然デンプンが適用された、デンプンおよびナノセルロースのスプレー接着剤が、従来使用されている１００％の生の天然デンプンのプライ（層）結合の値と比較して、Ｚ方向の張力（Ｚ−Ｄｉｒｅｃｔｌｏｎａｌ Ｔｅｎｓｉｌｅ（ＺＤＴ））を最大５５％上昇させ、かつ、リングクラッシュに悪影響を与えないことが分かる。したがって、コアボードミルは、デンプン単独よりも高いプライ結合強度を得ることができ、または、所与の層結合対象用に層で使用されるスプレー接着剤の量を低減することによってコスト化を得ることができる。この結果は、プライ接着強度を改善するための、高強度デンプンと高アスペクト比ナノセルロースとの間のこれまで知られていない相乗作用を示唆している。
【００７３】
上記の説明は、当業者が本発明を構成し、使用することを可能にし、本発明のいくつかの実施形態、変化、適応、変形、代替、修正、および使用を説明する。本発明のこれらおよび他の実施形態、特徴、および利点は、添付の図面と併せて本発明の詳細な説明を参照すると、当業者にはより明らかになるであろう。
【図１】
2021525840.tif 000003
【図２】
2021525840.tif 000004
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
接着剤を用いて互いに接合された少なくとも２つの単層パルプ製品を有する複数層パルプ製品を製造する方法であって、
ａ．原料パルプと、ナノセルロースおよびデンプンの第１の混合物とを組み合わせることによって、少なくとも第１および第２の単層パルプ製品を調製するステップと、
ｂ．ナノセルロースおよびデンプンの第２の混合物を混合することによって接着剤を調製するステップと、
ｃ．前記第１の単層パルプ製品と前記第２の単層パルプ製品との間に前記接着剤を介在させるステップと、
ｄ．それらの間に介在させた前記接着剤を含む、前記第１および第２の単層パルプ製品を接合して、複数層パルプ製品を製造するステップと
を含み、
前記複数層パルプ製品中のナノセルロースおよびデンプン濃度は、それぞれ全体重量の０．１重量％〜１２．０重量％を有し、
ステップｂにおける前記接着剤中のナノセルロースおよびデンプン濃度は、それぞれ全体重量の０．１重量％〜１２．０重量％を有する
方法。
【請求項２】
請求項１に記載の方法であって、
少なくとも２つの単層パルプ中間層は、機械的に、接着によって、またはそれらの組み合わせで互いに接合される
方法。
【請求項３】
請求項１に記載の方法であって、
前記第１および第２の混合物のナノセルロースおよびデンプン濃度は、０．３重量％〜３．０重量％を有する
方法。
【請求項４】
請求項１に記載の方法であって、
前記第１および第２の混合物のナノセルロースおよびデンプン濃度は、０．５重量％〜２．０重量％を有する
方法。
【請求項５】
請求項１に記載の方法であって、
前記第１および第２の混合物のナノセルロースおよびデンプン濃度は、２．０重量％未満を有する
方法。
【請求項６】
請求項１に記載の方法であって、
ナノセルロースは、バイオマス資源、すなわち、オイルパームの空果房、農産物、針葉樹、広葉樹、または、それらの組み合わせから得られる
方法。
【請求項７】
請求項１に記載の方法であって、
前記第１および第２の混合物内のデンプンは、タピオカデンプン、カチオン性デンプン、両性デンプン、またはそれらの組み合わせである
方法。
【請求項８】
請求項１に記載の方法であって、
前記複数層パルプ製品は、コア、チューブ、パネル、もしくは、他の構造表面、またはそれらの製品の形状である
方法。
【請求項９】
請求項１に記載の方法であって、
ステップａにおけるデンプンは、加熱されたデンプンであることが好ましい
方法。
【請求項１０】
請求項２に記載の方法であって、
ステップｂにおけるデンプンは、生のデンプンであり、
前記生のデンプンは、粉末状である
方法。
【請求項１１】
請求項１に記載の方法であって、
前記ナノセルロースは、セルロースナノフィブリルである。
方法。
【請求項１２】
請求項１１に記載の方法であって、
前記セルロースナノフィブリルの寸法は、１００ナノメートル〜１００，０００ナノメートルである
方法。
【請求項１３】
請求項１に記載の方法であって、
前記第１および第２の混合物内のナノセルロースは、漂白されていることが好ましい
方法。
【請求項１４】
請求項１に記載の方法であって、
前記第１および第２の混合物内のナノセルロースは、漂白されていないことが好ましい
方法。
【請求項１５】
請求項１に記載の方法であって、
デンプンは、タピオカデンプンなどの天然デンプン、もしくは、カチオン性デンプン、両性デンプンなどの加工デンプン、またはそれらの組み合わせである
方法。
【国際調査報告】
2021525840.tif 000005
2021525840.tif 000006
2021525840.tif 000007